Brevet FR2595725A1 — publié le 19870918

i MATIERE FIBREUSE RESISTANT A L'ACTION COMBINEE DE LA CHALEUR ET DE LA PRESSION La présente invention concerne une matière fibreuse résistant à l'action combinée de la chaleur et de la pression. Il existe actuellement une demande importante dans le domaine industriel pour des fibres techniques susceptibles de résister à la fois à des températures élevées, de l'ordre de 450 C, et à l'action des produits chimiques agressifs. Certaines utilisations, notamment dans le domaine des garnitures 10 d'étanchéité, imposent également de disposer d'éléments résistant à des pressions élevées, de l'ordre de 400 bars. A l'heure actuelle, ces garnitures d'étanchéité sont le plus souvent réalisées à partir d'éléments moulés en graphite expansé, mais il s'agit là d'une solution onéreuse; on a aussi réalisé des garnitures d'étanchéité en 15 fibres d'amiante, ce qui entraîne des problèmes de pollution atmosphérique. La présente invention s'est donné pour objet de fournir une nouvelle matière fibreuse capable de résister à des contraintes élevées de pression et de température, ainsi qu'à l'action corrosive de nombreux produits chimiques. La matière fibreuse selon l'invention est caractérisée en ce qu'elle est essentiellement constituée d'un mélange intime de fibres de polybenzimidazole et de fibres d'alliage métallique à base de nickel. On utilise, de préférence, les fibres obtenues par craquage de fils produits par tréfilage de l'alliage métallique à base de nickel commercialisé 25 sous la marque Inconel par la Société International Nickel. Selon un mode de réalisation préféré de l'invention, la matière fibreuse est essentiellement constituée d'environ 70 % de fibres polybenzimidazole et d'environ 30 % de fibres d'alliage à base de nickel. Une certaine quantité de fibres de polyamide aromatique aramide 30 à haut module est avantageusement ajoutée au mélange selon l'invention, afin d'en améliorer les propriétés mécaniques. Cette quantité se situe entre 15 % et 50 % en poids calculée par rapport au poids total du mélange. La fibre polybenzimidazole est avantageusement obtenue par craquage de filaments à une hauteur moyenne de fibres de 110 mm. La fibre 35 d'alliage de nickel est également obtenue par craquage de fils tréfilés à une hauteur moyenne de 120 mm, le mélange intime étant réalisé sur un matériel de filature pour fibres longues. Cette transformation des filaments continus s'effectue selon un procédé de craquage par étirage et rupture contrôlée; elle est effectuée sur des câbles de multifilaments de fibres unitaires, dont le titre se situe entre 0,8 et 6 dtex, comme mentionné ci-avant. On obtient ainsi des fibres 5 longues, ce qui permet de filer une très large gamme de titres entre 1/1 (lO1000tex) et 200/1 (5tex). On effectue ensuite les opérations complémentaires de finition, telles que le retordage ou le câblage. L'alliage à base de nickel, matériau réfractaire de très grande 10 inertie chimique, n'avait jamais, jusqu'à présent, pu être utilisé dans le domaine textile, et c'est sa transformation en fibres par le procédé craquage/étirage qui permet son utilisation dans la matière fibreuse selon l'invention dans des proportions élevées tout à fait surprenantes. La matière fibreuse ainsi obtenue trouve de nombreuses appli15 cations. C'est ainsi que, sous la forme de fils tressés et cardés, elle peut être utilisée comme presse-étoupe, dans des garnitures d'étanchéité pouvant supporter des pressions jusqu'à 400 bars et des températures jusqu'à 450 C. Elle trouve également des emplois intéressants dans le domaine 20 des vêtements de protection contre la chaleur et les produits chimiques. Elle peut aussi être utilisée, sous forme de grilles tissées, comme écrans de protection, souples ou rigides contre les flux thermiques, en renfort de matrices. - - REVENDICATIONS 1- Matière fibreuse, caractérisée en ce qu'elle est essentiellement constituée d'un mélange intime de fibres de polybenzimidazole et de fibres d'alliage métallique à base de nickel. 2- Matière fibreuse selon la revendication 1, caractérisée en ce qu'elle est essentiellement constituée d'environ 70 % de fibres polybenzimidazole et d'environ 30 % de fibres d'alliage à base de nickel. 3- Matière fibreuse selon la revendication 1 et la revendication 2, caractérisée en ce que l'on ajoute au mélange une quantité de fibres de 10 polyamide aromatique à haut module, dans des proportions se situant entre 15 % et 50 % en poids calculées par rapport au poids total du mélange. 4- Matière fibreuse selon l'une des revendications I à 3, caractérisée en ce que la fibre polybenzimidazole est obtenue par craquage de filaments à une hauteur moyenne de fibres de 110 mm et en ce que la fibre 15 d'alliage de nickel est obtenue par craquage de fils tréfilés à une hauteur moyenne de 120 mm. - Matière fibreuse selon l'une des revendications 1 à 4, caractérisée en ce que le mélange intime est réalisé sur un matériel de filature pour fibres longues. 6- Application de la matière fibreuse selon l'une quelconque des revendications I à 5 à la réalisation de garnitures d'étanchéité. 7- Application de la matière fibreuse selon l'une quelconque des revendications I à 5 à la réalisation de vêtements de protection. 8- Application de la matière fibreuse selon l'une quelconque des 25 revendications I à 5 à la réalisation d'écrans de protection.